ЧУГУННАЯ ОТЛИВКА, СПОСОБ ПРОИЗВОДСТВА ЧУГУННОЙ ОТЛИВКИ И ОБОРУДОВАНИЕ ДЛЯ ПРОИЗВОДСТВА ЧУГУННОЙ ОТЛИВКИ

1. Способ производства чугунной отливки, включающий
этап формования литейной формы посредством декомпрессии формовочного песка;
этап разливки расплава в литейную форму и
1
этап декомпрессии внутреннего пространства литейной формы до тех пор, пока температура отливки, образованной расплавом, не упадет до точки фазового перехода A или ниже нее.
2. Способ производства чугунной отливки по п. 1, в котором формовочный песок не содержит связующего агента.
3. Способ производства чугунной отливки по п. 1 или 2, в котором давление внутри литейной формы поддерживают между -10 кПа и -70 кПа.
4. Способ производства чугунной отливки по любому из пп. 1-3, в котором количественное отношение зерен, имеющих диаметр менее 53 мкм, в формовочном песке, который не содержит связующего агента, составляет 10% или менее.
5. Оборудование для производства чугунной отливки, которое выполнено с возможностью осуществления декомпрессии формовочного песка и разливки расплава в литейную форму, которая была сформована для производства чугунной отливки, содержащее:
по меньшей мере одну литейную форму;
устройство подачи опоки, которое выполнено с возможностью перемещения литейной формы;
по меньшей мере одно неподвижное отсасывающее устройство, которое выполнено с возможностью осуществления декомпрессии внутреннего пространства литейной формы, когда она остановлена; и
по меньшей мере одно подвижное отсасывающее устройство, которое выполнено с возможностью перемещения при декомпрессии внутреннего пространства литейной формы вместо неподвижного отсасывающего устройства, когда литейная форма перемещается,
1
причем литейную форму многократно перемещают и останавливают с помощью устройства подачи опоки до тех пор, пока температура отливки внутри литейной формы после разливки расплава не упадет до точки фазового перехода A или ниже нее.
6. Оборудование для производства чугунной отливки по п. 5, в котором выполнено множество литейных форм, при этом устройство подачи опоки выполнено с возможностью одновременного перемещения указанного множества литейных форм, и обеспечено по меньшей мере то же количество неподвижных отсасывающих устройств и подвижных отсасывающих устройств, что и количество литейных форм.
7. Оборудование для производства чугунной отливки по п. 5 или 6, дополнительно содержащее
температурный датчик, который выполнен с возможностью измерения температуры поверхности изделия отливки; и
1
управляющее устройство, которое выполнено с возможностью управления таким образом, что неподвижное отсасывающее устройство отделяется от литейной формы, и состояние декомпрессии снимается, когда температура поверхности изделия отливки достигнет точки фазового перехода A или упадет ниже нее.
8. Оборудование для производства чугунной отливки по п. 7, в котором температурный датчик вставлен внутри литейной формы так, чтобы контактировать с наиболее широкой областью отливки внутри литейной формы.
9. Оборудование для производства чугунной отливки по п. 7 или 8, дополнительно содержащее предупредительный световой сигнал, который загорается по команде управляющего устройства.
1
10. Чугунная отливка, изготовленная посредством декомпрессии внутреннего пространства литейной формы до тех пор, пока температура отливки внутри литейной формы после разливки расплава не упадет до точки фазового перехода A или ниже нее, в способе формования в литейной форме, в котором осуществляют декомпрессию формовочного песка и разливку расплава в литейную форму, которая была сформована.